Brevet FR3042914A1 — publié le 20170428

PROCEDE DE FABRICATION D'UN ACCUMULATEUR DU TYPE LITHIUM-ION DESCRIPTION DOMAINE TECHNIQUE La présente invention a trait à un procédé de fabrication d'un accumulateur du type lithium-ion Les accumulateurs de ce type ont pour vocation d'être utilisés comme source d'énergie 5 autonome, en particulier, dans les équipements électroniques portables (tels que les téléphones mobiles, les ordinateurs portables, l'outillage), afin de remplacer progressivement les accumulateurs nickel-cadmium (NiCd) et nickel-hydrure métallique (NiMH). Ils 10 peuvent également servir à fournir l'alimentation en énergie nécessaire aux nouvelles microapplications, telles que les cartes à puce, les capteurs ou autres systèmes électromécaniques. Du point de vue de leur fonctionnement, les 15 accumulateurs de type lithium-ion fonctionnent selon le principe d'insertion-désinsertion de l'ion lithium selon les modalités suivantes. Lors de la décharge de l'accumulateur, le lithium désinséré de l'électrode négative sous forme 20 ionique Li+ migre à travers l'électrolyte conducteur ionique et vient s'intercaler dans le réseau cristallin du matériau actif de l'électrode positive. Le passage de chaque ion Li+ dans le circuit interne de l'accumulateur est exactement compensé par le passage 25 d'un électron dans le circuit externe, générant ainsi un courant électrique. 3042914 2 En revanche, lors de la charge de l'accumulateur, les réactions se produisant au sein de l'accumulateur sont les réactions inverses de la décharge, à savoir que : - l'électrode négative va insérer du lithium dans le réseau du matériau d'insertion la constituant ; - l'électrode positive va libérer du lithium, lequel va s'intercaler dans le matériau d'insertion de l'électrode négative. Lors du premier cycle de charge de l'accumulateur, quand le matériau actif de l'électrode négative est porté à un potentiel d'insertion du lithium, une partie du lithium va réagir avec l'électrolyte à la surface des grains de matériau actif de l'électrode négative pour former une couche de passivation à sa surface. La formation de cette couche de passivation consomme une quantité d'ions lithium non négligeable, ce qui se matérialise par une perte irréversible de capacité de l'accumulateur (cette perte étant qualifiée de capacité irréversible et pouvant être évaluée de l'ordre de 5 à 20% de la capacité initiale de l'électrode positive), du fait que les ions lithium ayant réagi ne sont plus disponibles pour les cycles ultérieurs de charge/décharge. Il convient donc de minimiser, au maximum, cette perte lors de la première charge, afin que la densité d'énergie de l'accumulateur soit la plus élevée possible. 3042914 3 Pour se faire, il a été proposé, dans l'art antérieur, deux types de techniques pour pallier l'inconvénient susmentionné : -des techniques de prélithiation de 5 l'électrode négative ; ou -des techniques de surlithiation de l'électrode positive. Concernant les techniques de prélithiation de l'électrode négative, on peut citer : 10 -les techniques dites « in situ » consistant à déposer sur l'électrode négative du lithium métallique (c'est-à-dire au degré d'oxydation « 0 ») soit sous forme d'une feuille métallique (comme décrit dans WO 1997031401) ou soit sous forme d'une 15 poudre de lithium métallique stabilisée par une couche protectrice (comme décrit dans Electrochemistry Communications 13 (2011) 664-667) mélangée avec l'encre comprenant les ingrédients de l'électrode négative (à savoir, le matériau actif, les conducteurs 20 électroniques et un liant organique), l'insertion de lithium se faisant, indépendamment de l'alternative retenue, de manière spontanée par un phénomène de corrosion ; -les techniques dites « ex situ » 25 consistant à prélithier électrochimiquement l'électrode négative, en plaçant celle-ci dans un montage comportant un bain électrolytique et une contre-électrode comprenant du lithium, ces techniques permettent de contrôler la quantité de lithium introduite dans l'électrode négative mais présentent 3042914 4 toutefois l'inconvénient de nécessiter la mise en place d'un montage expérimental lourd. En variante, il a été également proposé, dans l'art antérieur, des techniques de surlithiation 5 de l'électrode positive, notamment, en ajoutant dans la composition comprenant les ingrédients constitutifs de l'électrode positive, un sel sacrificiel qui, lors de la première charge, va se décomposer et fournir la quantité nécessaire de Li pour former la couche de 10 passivation à la surface de l'électrode négative. Dans ces techniques, il est à noter que le sel sacrificiel doit pouvoir se décomposer à un potentiel situé dans la fenêtre de potentiel que balaie l'électrode positive lors de la première charge. 15 Aussi, lorsque la première charge a lieu, deux réactions électrochimiques simultanées génèrent des ions Lit, qui sont la désinsertion de lithium de l'électrode positive et la décomposition du sel sacrificiel. Lors de la décomposition du sel 20 sacrificiel, il se forme notamment des sous-produits gazeux, qui seront évacués à l'issue de l'étape de charge. En effet, on évite ainsi d'alourdir inutilement l'accumulateur par ces sous-produits, qui, en outre, pourraient gêner le fonctionnement électrochimique 25 ultérieur de la cellule. Ces techniques sont notamment décrites dans le document FR 2 961 634, qui précise que le sel sacrificiel est introduit directement dans l'encre comprenant les ingrédients de l'électrode positive, à 30 savoir le matériau actif, le conducteur électronique, le liant organique, l'encre étant ensuite déposée sur 3042914 5 un substrat collecteur de courant pour former l'électrode positive, moyennant quoi le sel sacrificiel se trouve réparti, de manière aléatoire, dans l'électrode positive. 5 Lors de la charge, le sel sacrificiel se décompose pour former, notamment, des gaz, la décomposition étant à l'origine de la création d'une porosité au sein de l'électrode positive, une variation de quelques pourcentages de la porosité pouvant 10 engendrer une augmentation significative de la résistance interne, ce qui est préjudiciable pour la durée de vie de l'élément. Aussi, sachant que la porosité minimum d'une électrode est bornée par la contrainte mécanique qu'elle est à même de supporter 15 lors de sa fabrication (notamment, lors d'une étape de calandrage), il est possible de se retrouver, après la première charge engendrant la décomposition du sel, dans des gammes de porosité défavorables au fonctionnement de l'accumulateur. 20 Par exemple, pour une électrode positive comprenant, comme matériau actif, du LiFePO4, et 5% massique d'oxalate de lithium et présentant une porosité de 35%, après cyclage à 5 V face à une électrode négative comprenant, comme matériau actif, un 25 composite silicium/graphite, il s'ensuit une augmentation de la résistance, qui présente une valeur équivalente à celle d'une électrode présentant une porosité de 42%. Ceci s'explique par l'élimination en gaz des 5% initiaux d'oxalate de lithium, qui occupent 30 un volume de 7% de l'électrode du fait de la densité de 3042914 6 2,2 g/cm3 pour le sel contre 3,2 g/cm3 pour l'électrode en moyenne. En résumé, ces techniques présentent un certain nombre d'inconvénients, car la décomposition du 5 sel sacrificiel peut engendrer plusieurs phénomènes : -l'apparition de volumes morts au coeur de l'électrode, en raison de la décomposition du sel, ce qui contribue à l'augmentation de la porosité de l'électrode ; et 10 -la déconnexion électronique de certaines parties de l'électrode rendant le matériau actif inutilisable et induisant, ainsi, une perte de capacité de l'accumulateur. Aussi, au vu de ce qui précède, les auteurs 15 de la présente invention se sont fixé pour objectif de mettre au point un procédé de fabrication d'un accumulateur de type lithium-ion permettant de surmonter les inconvénients susmentionnés et permettant, en particulier, d'augmenter la capacité de 20 l'accumulateur lithium-ion et donc sa densité d'énergie et également la cyclabilité de l'accumulateur. EXPOSE DE L'INVENTION Ainsi, l'invention a trait à un procédé préparation d'un accumulateur lithium-ion comprenant 25 une électrode positive et une électrode négative disposées de part et d'autre d'un électrolyte, ladite électrode positive comprenant, comme matériau actif, un matériau à base de lithium, ledit procédé comprenant les étapes suivantes : 3042914 7 a) une étape de dépôt à la surface de l'électrode positive, avant placement dans l'accumulateur, d'un sel de lithium ; b) une étape d'assemblage de l'électrode 5 positive, de l'électrode négative et de l'électrolyte ; et c) une étape de formation d'une couche de passivation à la surface de l'électrode négative avec les ions lithium issus de la décomposition du sel de 10 lithium par application d'une première charge à l'assemblage susmentionné. En d'autres termes, la première charge est appliquée dans des conditions de potentiel nécessaires 15 pour la décomposition du sel de lithium, cette décomposition se traduisant par une libération d'ions lithium, qui vont contribuer à la formation de la couche de passivation à la surface de l'électrode négative. Du fait que le sel de lithium fournit les 20 ions lithium nécessaires à la formation de la couche de passivation, on peut ainsi qualifier ce sel de « sel sacrificiel ». Aussi, les ions lithium nécessaires pour la formation de la couche de passivation ne sont pas issus 25 du matériau actif de l'électrode positive. Les ions lithium du matériau actif de l'électrode positive ne sont donc pas perdus pour la formation de cette couche lors de la première charge et donc la perte de capacité de l'accumulateur s'en trouve amoindrie voire nulle. 30 Enfin, le fait d'appliquer un sel de lithium à la surface de l'électrode positive 3042914 8 contrairement à l'art antérieur, où le sel de lithium est ajouté à la composition précurseur de l'électrode positive, remplit un certain nombre d'avantages. En effet, d'une part, à l'issue de la 5 première charge, la couche comprenant le sel de lithium s'est complètement décomposée pour donner les ions Li+ nécessaires à la formation de la couche de passivation sur l'électrode négative, sans que cela ne désorganise la structure interne de l'électrode positive, celle-ci, 10 à l'issue de la première charge, présentant une organisation structurale similaire à celle d'une électrode classique, notamment sans qu'il n'y ait apparition de volume mort et de perte de matériau actif. Le sel de lithium se trouvant à la surface de 15 l'électrode, il n'y a pas de modification de la porosité intrinsèque de l'électrode. D'autre part, contrairement aux modes de réalisation de l'art antérieur, où le sel sacrificiel est introduit directement dans la composition 20 précurseur de l'électrode positive et où il est nécessaire d'inclure une quantité de sel supérieure à celle nécessaire à la formation de la couche de passivation du fait de l'impossibilité de maîtriser le placement des grains de sel dans la structure de 25 l'électrode, le procédé de l'invention donne la possibilité d'utiliser, du fait de la localisation du sel de lithium juste à la surface de l'électrode positive, uniquement la quantité suffisante à la formation de la couche de passivation sur l'électrode 30 négative. Dans ce cas, il n'y a donc pas de sel excédentaire dans l'électrode positive après formation 3042914 9 de la couche de passivation et donc de matière inutile dans celle-ci. Comme mentionné ci-dessus, le procédé de l'invention comporte une étape de traitement de 5 l'électrode positive, avant placement dans un assemblage comprenant l'électrode négative et l'électrolyte, ce traitement consistant à déposer sur l'électrode positive (avantageusement, au moins sur la face destinée à être en contact avec l'électrolyte) un 10 sel de lithium, lequel est destiné à participer à la formation de la couche de passivation lors de la première charge de l'assemblage. Cette étape de dépôt peut être effectuée, en particulier, par une technique de jet d'encre, 15 consistant à projeter sur l'électrode positive, une composition comprenant le sel de lithium, ladite composition pouvant être projetée à partir d'une buse. Cette étape de dépôt peut être réalisée également par enduction d'une composition comprenant le 20 sel de lithium à la surface de l'électrode positive. En particulier, l'étape de dépôt peut être effectuée avec une composition comprenant : -le sel de lithium ; -un additif carboné conducteur de 25 l'électricité, tel que du noir de carbone ; -un liant polymérique, tel qu'un liant à base d'un polymère fluoré comme le polyfluorure de vinylidène ; et -un solvant organique, par exemple, un 30 solvant polaire aprotique, comme un solvant N-méthy1-2- pyrrolidone (NMP). 3042914 10 Le sel de lithium présente avantageusement un anion oxydable avec un cation lithium. A titre d'exemple de sel de lithium, on peut citer les sels appartenant aux catégories 5 suivantes : -les azotures de lithium de formules N3A, avec A correspondant à un cation lithium ; -les cétocarboxylates de lithium, tels que 10 ceux répondant aux formules (II) à (IV) suivantes : o- 2A+ (II) O 0- 2A+ o o o o °/\/ o o (IV) avec A correspondant à un cation lithium ; -les hydrazides de lithium, tels que ceux 15 répondant aux formules (V) et (VI) suivantes : o- 2A+ 3042914 11 N=N 2A+ -0 0- \ / N-N 2A+ 0- N-N n 0 (V) (VI) avec A correspondant à un cation lithium et n correspondant au nombre de répétition du motif pris entre crochets, ce nombre de répétition pouvant aller 5 de 3 à 1000. Avantageusement, il peut s'agir d'un sel de lithium de formule (II), qui correspond à l'oxalate de lithium. L'électrode positive, sur laquelle est 10 déposé le sel de lithium, comprend, comme matériau actif, un matériau à base de lithium, lequel matériau remplit la fonction de matériau d'insertion du lithium et ce, de manière réversible pour que les processus de charge et de décharge puissent avoir lieu lors du 15 fonctionnement de l'accumulateur. En effet, par électrode positive, on précise, classiquement, dans ce qui précède et ce qui suit, qu'il s'agit de l'électrode qui fait office de cathode, quand le générateur débite du courant (c'est- 20 à-dire lorsqu'il est en processus de décharge) et qui fait office d'anode lorsque le générateur est en processus de charge. Le matériau actif de l'électrode positive peut être un matériau du type oxyde lithié comprenant 25 au moins un élément métallique de transition ou du type 3042914 12 phosphate lithié comprenant au moins un élément métallique de transition. Comme exemples de composés oxydes lithiés comprenant au moins un élément métallique de 5 transition, on peut citer des oxydes simples ou des oxydes mixtes (c'est-à-dire des oxydes comprenant plusieurs éléments métalliques de transition distincts) comprenant au moins un élément métallique de transition, tels que des oxydes comprenant du nickel, 10 du cobalt, du manganèse et/ou de l'aluminium (ces oxydes pouvant être des oxydes mixtes). Plus spécifiquement, comme oxydes mixtes comprenant du nickel, du cobalt, du manganèse et/ou de l'aluminium, on peut citer les composés de formule 15 (VII) suivante : LiM.202 (VII) dans laquelle M2 est un élément choisi parmi Ni, Co, Mn, Al et les mélanges de ceux-ci. 20 A titre d'exemples de tels oxydes, on peut citer les oxydes lithiés LiCo02, LiNiO2 et les oxydes mixtes Li(Ni,Co,Mn)02 (tel que Li(Ni1/2-Mni/2Col/2)02) connu également sous la dénomination NMC), les oxydes dits riches en lithium LiD,(Ni,Co,Mn)02, Li(Ni,Co,A1)02 (tel 25 que Li(Ni0,8Co0,15A10,05)02 connu également sous la dénomination NCA) ou Li(Ni,Co,Mn,A1)02. Comme exemples de composés phosphates lithiés comprenant au moins un élément métallique de transition, on peut citer les composés de formule 30 LiM1PO4, où M1 est choisi parmi Fe, Mn, Co et les mélanges de ceux-ci, tel que LiFePO4. 3042914 13 Outre la présence d'un matériau actif, tel que ceux définis ci-dessus, l'électrode positive peut comprendre un liant polymérique, tel que du polyfluorure de vinylidène (PVDF), un mélange 5 carboxyméthylcellulose avec un latex du type styrène et/ou butadiène ainsi que un ou plusieurs adjuvants conducteurs de l'électricité, qui peuvent être des matériaux carbonés comme du noir de carbone. Ainsi, d'un point de vue structural, 10 l'électrode positive peut se présenter sous forme d'un matériau composite comprenant une matrice en liant(s) polymérique(s), au sein de laquelle sont dispersées des charges constituées par le matériau actif et éventuellement le ou adjuvants conducteurs de 15 l'électricité, ledit matériau composite pouvant être déposé sur un collecteur de courant. Une fois l'électrode positive traitée par un sel de lithium, elle est assemblée avec une électrode négative et l'électrolyte de sorte à former 20 la cellule électrochimique de l'accumulateur lithium-ion. On précise que, par électrode négative, on entend, classiquement, dans ce qui précède et ce qui suit, l'électrode qui fait office d'anode, quand le 25 générateur débite du courant (c'est-à-dire lorsqu'il est en processus de décharge) et qui fait office de cathode, lorsque le générateur est en processus de charge. Classiquement, l'électrode négative 30 comprend, comme matériau actif d'électrode, un matériau apte à insérer, de manière réversible, du lithium. 3042914 14 En particulier, le matériau actif d'électrode négative peut être : -un matériau carboné, tel que du carbone dur (connu sous l'appellation anglo-saxonne « hard 5 carbon »), du graphite naturel ou artificiel ; -du lithium métallique ou un alliage de lithium, tel qu'un alliage silicium-lithium, un alliage étain-lithium) ; ou -un oxyde mixte de lithium, tel que Li4Ti5O12 10 ou LiTiO2. En outre, au même titre que pour l'électrode positive, notamment lorsqu'elle n'est pas en lithium métallique ou en alliage de lithium, l'électrode négative peut comprendre un liant 15 polymérique, tel que du polyfluorure de vinylidène (PVDF), un mélange carboxyméthylcellulose avec un latex du type styrène et/ou butadiène ainsi que un ou plusieurs adjuvants conducteurs de l'électricité, qui peuvent être des matériaux carbonés, comme du noir de 20 carbone. Qui plus est, au même titre que pour l'électrode positive, l'électrode négative peut se présenter, d'un point de vue structural, comme un matériau composite comprenant une matrice en liant(s) polymérique(s) au sein de laquelle sont dispersées des 25 charges constituées par le matériau actif (se présentant, par exemple, sous forme particulaire) et éventuellement le ou les adjuvants conducteurs de l'électricité. Ainsi, d'un point de vue structural, 30 l'électrode négative peut se présenter sous forme d'un 3042914 15 matériau composite comprenant une matrice en liant(s) polymérique(s), au sein de laquelle sont dispersées des charges constituées par le matériau actif et éventuellement le ou adjuvants conducteurs de 5 l'électricité, ledit matériau composite étant déposé sur un collecteur de courant. L'électrolyte, disposé entre l'électrode positive et l'électrode négative, est quant à lui un électrolyte conducteur d'ions lithium, et peut être, en 10 particulier : -un électrolyte liquide comprenant un sel de lithium dissous dans au moins solvant organique, tel qu'un solvant apolaire aprotique ; -un liquide ionique ; ou 15 -un électrolyte solide polymère. A titre d'exemples de sel de lithium, on peut citer LiC104, LiAsF6, LiPF6, LiBF4, LiRfSO3, LiCH3S03, LiN(RfS02)2, Rf étant choisi parmi F ou un groupe perfluoroalkyle comportant de 1 à 8 atomes de 20 carbone, du trifluorométhanesulfonylimide de lithium (connu sous l'abréviation LiTfSI), du bis(oxalato)borate de lithium (connu sous l'abréviation LiBOB), du bis(perfluoréthylsulfonyl)imide de lithium (également connu sous l'abréviation LiBETI), du 25 fluoroalkylphosphate de lithium (connu sous l'abréviation LiFAP). A titre d'exemples de solvants organiques susceptibles d'entrer dans la constitution de l'électrolyte susmentionné, on peut citer les solvants 30 carbonates, tels que les solvants carbonates cycliques, les solvants carbonates linéaires et les mélanges de 3042914 16 ceux-ci. A titre d'exemples de solvants carbonates cycliques, on peut citer le carbonate d'éthylène (symbolisé par l'abréviation EC), le carbone de 5 propylène (symbolisé par l'abréviation PC). A titre d'exemples de solvants carbonates linéaires, on peut citer le carbonate de diméthyle ou le carbonate de diéthyle (symbolisé par l'abréviation DEC), le carbonate de diméthyle (symbolisé par 10 l'abréviation DMC), le carbonate d'éthylméthyle (symbolisé par l'abréviation EMC). En outre, l'électrolyte peut être amené à imbiber un élément séparateur, par un élément séparateur polymérique poreux, disposé entre les deux 15 électrodes de l'accumulateur. L'assemblage ainsi obtenu est ensuite soumis, conformément à l'invention, à une étape de première charge dans des conditions de potentiel nécessaires pour la décomposition du sel de lithium 20 déposé à la surface de l'électrode positive, la décomposition se matérialisant par la libération des ions lithium, lesquels vont participer à la formation de la couche de passivation. Aussi, d'un point de vue pratique, il 25 s'entend que le sel de lithium doit pouvoir se décomposer à une fenêtre de potentiels que va balayer l'électrode positive lors de la première charge. Ainsi, lors de la mise en oeuvre de la première charge, outre le fait que l'accumulateur se 30 charge, il s'ensuit également une réaction de décomposition du sel de lithium. Lors de cette 3042914 17 réaction, le sel de lithium produit, en outre, des ions lithium qui passent dans l'électrolyte et réagissent avec celui-ci pour former la couche de passivation au niveau des particules de matériau actif de l'électrode 5 négative. En plus de la libération d'ions lithium, la décomposition du sel entraîne la production d'une faible quantité de composés gazeux. Ceux-ci peuvent être solubles dans l'électrolyte et peuvent, si besoin 10 est, être éliminés lors d'une étape de dégazage. D'autres caractéristiques et avantages de l'invention apparaîtront du complément de description qui suit et qui se rapporte à des modes de réalisation particuliers. 15 Bien entendu, ce complément de description n'est donné qu'à titre d'illustration de l'invention et n'en constitue en aucun cas une limitation. BRÈVE DESCRIPTION DES DESSINS 20 La figure 1 est une courbe illustrant l'évolution de la capacité de décharge C (en Ah) en fonction du nombre de cycles N pour le premier accumulateur et le deuxième accumulateur de l'exemple 2. 25 EXPOSÉ DÉTAILLÉ DE MODES DE RÉALISATION PARTICULIERS EXEMPLE 1 Le présent exemple illustre la préparation 30 d'un accumulateur lithium-ion conforme à l'invention (dit premier accumulateur), dont l'électrode positive 3042914 18 est revêtue préalablement d'une couche comprenant un sel de lithium et d'un accumulateur non conforme à l'invention (dit deuxième accumulateur). Pour ce premier accumulateur, l'électrode 5 positive est obtenue, par enduction, sur un collecteur de courant en aluminium 1085 d'une épaisseur de 20 pm, d'une encre comprenant 90% massique de LiFePO4, 5% massique d'un conducteur électronique du type noir de carbone (Super P TIMCAL) et 5% massique d'un liant 10 polymérique du type polyfluorure de vinylidène (obtenu auprès du fournisseur Solvay) dispersé dans du NMP. L'électrode enduite passe alors dans un four de séchage, qui permet l'évaporation du solvant. On obtient sur le collecteur une couche d'épaisseur 15 140 pm et 19 mg/cm2. L'électrode positive est alors traitée, en déposant sur la face destinée à être en contact avec l'électrolyte, une encre comprenant 87% massique d'oxalate de lithium (obtenu auprès du fournisseur 20 Aldrich), 10% massique d'un conducteur électronique du type noir du carbone (Super P Timcal) et 3% massique d'un liant polymérique du type polyfluorure de vinylidène (solubilisé dans de la NMP), moyennant 1,8 mg/cm2 25 séchés pour d'oxalate de lithium évaporer le solvant. Le produit est découpé sous quoi puis forme de sont déposés, pastilles de diamètre 14 mm, lesquelles constituent ainsi des électrodes circulaires. Ces électrodes sont ensuite calandrées à l'aide d'une presse afin d'en 30 diminuer la porosité et d'obtenir une porosité de l'ordre de 35%. 3042914 19 Une fois l'électrode positive ainsi traitée, elle est placée avec une électrode négative constituée de lithium métallique de part et d'autre d'un séparateur en polypropylène de 25 pm d'épaisseur 5 (Celgard 2500) imbibé d'un électrolyte comprenant un mélange de solvants carbonates (carbonate d'éthylène/carbonate de diméthyle/carbonate d'éthyle et de méthyle en proportions volumiques 1 :1 :1) avec un sel de lithium LiPF6 (1 mol/L), moyennant quoi il 10 résulte une cellule électrochimique du type pile bouton CR2032. Pour le deuxième accumulateur, celui-ci est préparé, de manière similaire, au premier accumulateur, si ce n'est que l'électrode positive ne subit pas de 15 traitement de surface avec une encre comprenant l'oxalate de lithium. Le premier accumulateur et le deuxième accumulateur sont soumis à une formation électrique à un régime C/10 correspondant à une charge en 10 heures. 20 A l'issue de la première charge jusqu'à 5 V, la capacité du premier accumulateur est estimée à 5,3 mAh, tandis que la capacité du deuxième accumulateur est estimée à 4,6 mAh, les 0,7 mAh d'écart pouvant être attribués à l'oxydation de l'oxalate de 25 lithium de la couche déposée en surface de l'électrode, libérant des ions lithium supplémentaires. EXEMPLE 2 Le présent exemple illustre la préparation 30 d'un accumulateur lithium-ion conforme à l'invention (dit premier accumulateur), dont l'électrode positive 3042914 20 est revêtue préalablement d'une couche comprenant un sel de lithium et d'un accumulateur non conforme à l'invention (dit deuxième accumulateur). La préparation des accumulateurs est 5 similaire à celle présentée à l'exemple 1, si ce n'est que l'électrode négative, que ce soit pour le premier accumulateur ou pour le deuxième accumulateur, est une électrode comprenant, comme matériau actif, du graphite. 10 Cette électrode est enduite, de manière conventionnelle, par transfert à partir d'une encre comprenant 96% en masse de matière active (Timcal SLP30), 2% de carboxyméthylcellulose (Aldrich) et 2% de latex styrène butadiène (BASF) dispersé dans l'eau 15 désionisée. Le premier accumulateur et le deuxième accumulateur sont soumis à une formation électrique à un régime C/10 entre 2,5 et 5V, de sorte à mesurer la capacité à l'issue de la première charge et la capacité 20 de décharge après cette première charge. A l'issue de la première charge jusqu'à 5V, la capacité du premier accumulateur est estimée à 5,3 mAh, tandis que la capacité du deuxième accumulateur est estimée à 5 mAh tandis que la capacité 25 déchargée est estimée à 3,9 mAh pour le premier accumulateur et à 3,6 mAh pour le deuxième accumulateur, ce qui correspond à un gain de 8% grâce à l'apport de la couche comprenant de l'oxalate de lithium. 30 Il est également réalisé un test consistant à soumettre le premier accumulateur et le deuxième 3042914 21 accumulateur à un cyclage comportant 50 cycles de charge-décharge à un régime de C/2 entre 2 et 3,6 V à température ambiante. A l'issue de chaque cycle, la capacité de 5 décharge des accumulateurs (exprimée en Ah) est mesurée, les valeurs de capacité étant reportées sur la figure 1, illustrant l'évolution de la capacité de décharge C (en Ah) en fonction du nombre de cycles N, les résultats pour le premier accumulateur et le 10 deuxième accumulateur étant respectivement illustrés par les courbes a)et b). Il ressort, de la figure 1, que le premier accumulateur présente les meilleurs résultats. Ceci peut s'expliquer par le fait que, lors de la première 15 charge, la couche de passivation est formée grâce aux ions lithium issus de la décomposition du sel de lithium ajoutée en surface de l'électrode et non aux ions lithium issus du matériau actif et/ou du coeur du matériau de l'électrode. 20 REVENDICATIONS1. Procédé de préparation d'un accumulateur lithium-ion comprenant une électrode positive et une électrode négative disposées de part et d'autre d'un électrolyte, ladite électrode positive comprenant, comme matériau actif, un matériau à base de lithium, ledit procédé comprenant les étapes suivantes : a) une étape de dépôt à la surface de 10 l'électrode positive, avant placement dans l'accumulateur, d'un sel de lithium ; b) une étape d'assemblage de l'électrode positive, de l'électrode négative et de l'électrolyte ; et 15 c) une étape de formation d'une couche de passivation à la surface de l'électrode négative avec les ions lithium issus de la décomposition du sel de lithium par application d'une première charge à l'assemblage susmentionné. 20 2. Procédé selon la revendication 1, dans lequel l'étape de dépôt est effectuée par une technique de jet d'encre, consistant à déposer sur l'électrode positive, une composition comprenant le sel de lithium. 25 3. Procédé selon la revendication 1 ou 2, dans lequel le sel de lithium est déposé par le biais d'une composition comprenant : -le sel de lithium ; 30 -un additif carboné conducteur de l'électricité ; 3042914 23 -un liant polymérique ; et -un solvant organique. 4. Procédé selon l'une quelconque des 5 revendications précédentes, dans lequel le sel de lithium est choisi parmi : -les azotures de lithium de formule N3A, avec A correspondant à un cation lithium ; -les cétocarboxylates de lithium, tels que ceux répondant aux formules (II) à (IV) suivantes : o- 2A+ o o- 2A+ (II) o o °/\/ o o (IV) avec A correspondant à un cation lithium ; -les hydrazides de lithium, tels que ceux répondant aux formules (V) et (VI) suivantes : o- 2A+ o 3042914 24 _ - N=N 2A+ -0 0- \ / N-N 2A+ 0- N-N n 0 (V) (VI) avec A correspondant à un cation lithium et n correspondant au nombre de répétition du motif pris entre crochets, ce nombre de répétition pouvant aller 5 de 3 à 1000. 5. Procédé selon l'une quelconque des revendications précédentes, dans lequel le sel de lithium est le cétocarboxylate de lithium de formule 10 (II), dit également oxalate de lithium. 6. Procédé selon l'une quelconque des revendications précédentes, dans lequel l'électrode positive comprend, comme matériau actif, un matériau du 15 type oxyde lithié ou du type phosphate lithié comprenant au moins un élément métallique de transition. 7. Procédé selon l'une quelconque des 20 revendications précédentes, dans lequel l'électrode positive comprend, comme matériau actif, du LiFePO4. 8. Procédé selon l'une quelconque des revendications 1 à 7, dans lequel l'électrode négative 25 comprend, comme matériau actif : -un matériau carboné, tel que du carbone 3042914 25 dur (connu sous l'appellation anglo-saxonne « hard carbon »), du graphite ; -du lithium métallique ou un alliage de lithium, tel qu'un alliage silicium-lithium, un alliage 5 étain-lithium) ; ou -un oxyde mixte de lithium, tel que Li4Ti5O12 ou LiTiO2. 9. Procédé selon l'une quelconque des revendications précédentes, dans lequel l'électrode 10 négative comprend, comme matériau actif, du graphite.